(57)【要約】【課題】高い塗布性能と優れた肌への感触を有し、高級獣毛を用いた筆具に匹敵する性能を有する筆用毛材および筆具の提供。【解決手段】熱可塑性樹脂からなるモノフィラメントを素材とする毛材の少なくとも片端をテーパー形状とした筆用毛材であって、熱可塑性樹脂がポリプロピレンテレフタレート６０〜２５重量％とポリブチレンテレフタレート４０〜７５重量％との樹脂組成物からなることを特徴とする筆用毛材およびそれを用いた筆具。【選択図】なし【特許請求の範囲】
【請求項１】
熱可塑性樹脂からなるモノフィラメントを素材とする毛材の少なくとも片端をテーパー形状とした筆用毛材であって、前記熱可塑性樹脂がポリプロピレンテレフタレート６０〜２５重量％とポリブチレンテレフタレート４０〜７５重量％との樹脂組成物からなることを特徴とする筆用毛材。
【請求項２】
毛材の繊維軸方向に波形状を有し、この波形状の波長が３ｍｍ〜１５ｍｍの範囲であることを特徴とする請求項１に記載の筆用毛材。
【請求項３】
請求項１または２に記載の筆用毛材を毛材の少なくとも一部に使用したことを特徴とする筆具。
【発明の詳細な説明】
【技術分野】
【０００１】
本発明は、合成樹脂製の筆用毛材およびこの筆用毛材を用いた筆具に関するものであり、さらに詳しくは、従来の合成樹脂製毛材に比べて高い塗布性能と優れた肌への感触を有する筆用毛材および筆具に関するものである。
【背景技術】
【０００２】
毛筆、画筆などの筆具およびアイライナー、フェイスブラシなどの化粧ブラシには、従来から獣毛が多用されてきたが、近年獣毛の調達が困難になるに伴い、ポリアミド６・１０（以下、Ｎ６１０と記す）やポリブチレンテレフタレート（以下、ＰＢＴと記す）などの合成樹脂製の毛材が用いられつつある。
【０００３】
特に、その毛先をテーパー形状とした合成樹脂製毛材は、毛筆や画筆においては穂先がまとまりやすくなるとともに塗布性能の向上が得られ、さらに化粧ブラシにおいては塗布性能の向上や良好な触感が得られることから、これらの用途に使用されることが主流となりつつある。
【０００４】
しかし、上記の合成樹脂製毛材は、その素材特性により、やや毛腰が硬くなるために、いかなる素材特性を利用したとしても、未だ馬毛や山羊毛などの獣毛の特性には及ぶものではなかった。
【０００５】
特に、粉状化粧材の塗布に使用されるフェイスブラシやチークブラシなどの化粧ブラシにおいては、毛材のわずかな特性の違いが塗布斑や肌への不快感につながることから、合成樹脂製毛材をこれらの高級化粧ブラシに適用することは困難であった。
【０００６】
このような問題を改善して合成樹脂製毛材に獣毛に近い特性を与えるための技術としては、断面に凹凸を持たせた毛材（例えば、特許文献１参照）や、波形の捲縮を加えた毛材（例えば、特許文献２参照）が既に提案されているが、いずれの毛材も獣毛の特性に勝るものではなく、筆用毛材としての十分な実用性を有するものではなかった。
【特許文献１】特許１５４５６４２号公報（第１頁）
【特許文献２】特開平１１−２３５２３０号公報（第１頁）
【発明の開示】
【発明が解決しようとする課題】
【０００７】
本発明は、上記の従来技術における問題点の解決を課題として検討した結果達成されたものである。
【０００８】
すなわち、本発明の目的は、従来の合成樹脂製の筆用毛材では未だ不十分であるとされてきた高い塗布性能と優れた肌への感触を有し、高級獣毛に匹敵する性能を有する筆用毛材およびこれを用いた筆具を提供することにある。
【課題を解決するための手段】
【０００９】
上記の目的を達成するため、本発明によれば、熱可塑性樹脂からなるモノフィラメントを素材とする毛材の少なくとも片端をテーパー形状とした筆用毛材であって、前記熱可塑性樹脂がポリプロピレンテレフタレート６０〜２５重量％とポリブチレンテレフタレート４０〜７５重量％との樹脂組成物からなることを特徴とする筆用毛材が提供される。
【００１０】
なお、本発明の筆用毛材においては、毛材の繊維軸方向に波形状を有し、この波形状の波長が３ｍｍ〜１５ｍｍの範囲であることが、より好ましい条件として挙げられ、この条件を満たすことによりさらに優れた効果を取得することができる。
【００１１】
また、本発明の筆具は、上記筆用毛材を毛材の少なくとも一部に使用したことを特徴とし、高い塗布性能と優れた肌への感触を有し、高級獣毛を使用した筆具に匹敵する性能を有するものである。
【発明の効果】
【００１２】
本発明の筆用毛材を筆具に使用した場合には、従来の合成樹脂製毛材に比べて穂先がまとまりやすく、高い塗布性能と優れた肌への感触が得られ、馬毛や山羊毛などの獣毛を使用した筆具に匹敵する性能を有する高級筆具が得られる。
【発明を実施するための最良の形態】
【００１３】
以下に、本発明の筆具用毛材およびその用途についてさらに詳細に説明する。
【００１４】
本発明の筆用毛材は、熱可塑性樹脂からなるモノフィラメントを素材とする毛材の少なくとも片端をテーパー形状とした筆用毛材であって、前記熱可塑性樹脂がポリプロピレンテレフタレート（以下、ＰＴＴと呼ぶ。）６０〜２５重量％とポリブチレンテレフタレート（以下、ＰＢＴと呼ぶ。）４０〜７５重量％との樹脂組成物からなることを特徴とする。
【００１５】
なお、本発明のブラシ用毛材の一構成成分であるＰＴＴとは、テレフタル酸と１，３−プロパンジオールを縮重合して得られるポリマであり、テレフタル酸および１，３−プロパンジオールの一部を、２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，４−ブタンジオール、ジエチレングリコール、１，４−シクロヘキサンジメタノール、１，４−シクロヘキサンジオール、ポリアルキレングリコールなどのグリコール成分で置き換えた共重合ポリエステルであってもよい。
【００１６】
一方、本発明のブラシ用毛材のもう一つの構成成分であるＰＢＴとは、テレフタル酸と１，４−ブタンジオールを縮重合して得られるポリマであり、テレフタル酸および１，４−ブタンジオールの一部を、２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，３−プロパンジオール、ジエチレングリコール、１，４−シクロヘキサンジメタノール、１，４−シクロヘキサンジオール、ポリアルキレングリコールなどグリコール成分で置き換えた共重合ポリエステルであってもよい。
【００１７】
そして、本発明においては、この熱可塑性樹脂が、ＰＴＴ６０〜２５重量％とＰＢＴ４０〜７５重量％との樹脂組成物であることが必要であり、さらにはＰＴＴ５０〜３５重量％とＰＢＴ５０〜６５重量％との樹脂組成物からなることがより好ましい。
【００１８】
ＰＴＴの混合比率が上記範囲を下回る場合は、従来のＰＢＴ製毛材と同様に毛腰が硬くなり、これに伴って、毛筆や画筆、あるいは液状化粧料の塗布に使用するアイライナーやグロスブラシなどの化粧ブラシに使用した場合には、穂先がまとまりにくくなるために塗布斑を生じやすなり、微細な描線も描きにくくなる。また、粉状化粧料用のフェイスブラシやチークブラシなどの化粧ブラシに使用した場合には、塗布斑を生じやすくなるばかりでなく、肌に対して荒い触感を与えやすくなり、高級獣毛の柔軟で繊細な触感が得られにくくなる。
【００１９】
逆に、ＰＴＴの混合比率が上記範囲を上回る場合は、毛腰が柔らかくなるため、細線の描画が困難になりやすく、毛先の弾性回復力が不足するために筆圧の変化に追従しにくくなり、幅や厚みを細かく変化させながら行う塗布作業が難しくなる。また、肌への触感においても、柔らかさを有するものの、反発力が不足しやすいため、物足りない感触を与えやすくなる。
【００２０】
また、本発明の筆用毛材は、その少なくとも片端に先鋭状のテーパー形状を有することを要件とし、この要件は、毛筆や画筆における穂先のまとまりや塗布性能の向上、さらには化粧ブラシにおける塗布性能の向上や良好な触感を得る上で重要である。
【００２１】
以上の条件を満たすことにより、本発明の筆用毛材は、筆具に使用した場合に、従来の合成樹脂製毛材に比べて穂先がまとまりやすく、高い塗布性能と優れた肌への感触が得られ、馬毛や山羊毛などの獣毛を使用した筆具に匹敵する性能を有する高級筆具が得られるのである。
【００２２】
さらに、本発明の筆用毛材においては、その繊維軸方向に波形状を加え、この波形状の波長を３ｍｍ〜１５ｍｍ、特に５〜１０ｍｍの範囲とすることにより、さらに優れた効果を取得することができ、例えば、粉状化粧料用の化粧ブラシにおいては、その波形状によって肌との接触点が増えるために、化粧料を均一かつ効率的に付着させることができ、また毛腰の適性にこの接触点の適度な増加が加わることにより、獣毛と同等以上の極めて柔軟かつ繊細な触感を得ることができる。
【００２３】
次に、本発明の筆用毛材の製造方法について説明する。
【００２４】
本発明の筆用毛材の製造方法については、何ら特殊な方法を必要としない。例えば、まず、上記のＰＴＴ樹脂およびＰＢＴ樹脂を乾燥後に所定の比率で混合し、公知の溶融紡糸方法によりモノフィラメントを得る。
【００２５】
モノフィラメントの直径は、毛材の用法によって適宜選ばれるが、筆具として一般的に用いるためには、０．０５ｍｍ〜０．１５ｍｍの範囲とすることが望ましい。
【００２６】
また、モノフィラメントの断面形状についても、円形はもとより、多角形、多葉形、星形、楕円形、中空形など、本来の目的を阻害しない範囲で適宜選定することができる。
【００２７】
さらに、モノフィラメントには、本発明の目的を阻害しない範囲であれば、耐熱剤、耐候剤、可塑剤および着色剤などの慣用の添加剤を含有させることも可能である。
【００２８】
さらにまた、このモノフィラメントに付与する波形状の加工についても、公知の方法により行うことができ、例えば、予熱したモノフィラメントを一対の回転するギヤの間に挟みながら連続的に賦形し、さらに、そのギヤの歯形の形状や大きさを選定することにより、所望の波形状を得ることが可能である。
【００２９】
こうして得られたモノフィラメントを使用用途に応じた長さにカットし、その少なくとも片端をテーパー形状に加工することにより本発明の筆用毛材が得られる。
【００３０】
テーパー形状に加工する方法については、例えば、得られたモノフィラメントを束ねて周囲に紙テープ等を巻いた上で所用の長さに切断し、このカット束の端を水酸化ナトリウム溶液に浸漬させる方法が挙げられる。
【００３１】
テーパー形状に加工する方法には、このほかに、公知の研磨加工法が挙げられるが、アルカリ溶解法は、テーパー形状を容易に加工することができるとともに、滑らかで表面状態の良好なテーパー部分を形成させることができる点で有利である。
【実施例】
【００３２】
次に、実施例により本発明を具体的に説明する。
【００３３】
［実施例１］
十分に予備乾燥したＰＢＴ樹脂（東レ（株）製  東レＰＢＴ  １２００Ｓ）６０重量％と、ＰＴＴ樹脂（Ｓｈｅｌｌ  Ｃｈｅｍｉｃａｌｓ製“ＣＯＲＴＥＲＲＡ  ＣＰ５１３０００”）４０重量％との混合物を均一に分散するまで撹拌した後、溶融押出し機に供給し、２７０℃で加熱溶融させた樹脂を、口径０．８ｍｍの円形状のノズルから押し出し、直ちに４０℃の温水中で冷却し、続いて６０℃の温水中と１３０℃乾熱下で合計４．５倍に延伸し、さらに１８０℃の乾熱下で０．９５倍に熱セットすることにより、直径０．１０ｍｍのモノフィラメントを得た。
【００３４】
さらに、得られたモノフィラメントを直径５０ｍｍに束ね、その周囲に紙テープを巻いた後、この束を切断して長さ３０ｍｍの毛束を得た。そして、得られた毛束の切断面を水酸化ナトリウム水溶液中に浸漬させ、片端にテーパー形状を有する筆用毛材を作成した。
【００３５】
得られた筆用毛材を軸に植毛し、毛束径５ｍｍ、最大毛丈２０ｍｍのアイライナーを得た。
【００３６】
［実施例２］
混合比率をＰＢＴ樹脂７０重量％、ＰＴＴ樹脂３０重量％としたこと以外は、実施例１と同じ方法でアイライナーを得た。
【００３７】
［実施例３］
混合比率をＰＢＴ樹脂４５重量％、ＰＴＴ樹脂５５重量％としたこと以外は、実施例１と同じ方法でアイライナーを得た。
【００３８】
［実施例４］
モノフィラメントを得た後、さらに１８０℃に予熱し、直ちに一対の回転するギヤの間に挟み、連続的に波長７ｍｍの波形状を加えた以外は、実施例１と同じ方法で筆用毛材を作成した。そして、この筆用毛材を軸に植毛し、毛束径２０ｍｍ、最大毛丈３０ｍｍのフェイスブラシを得た。
【００３９】
［比較例１］
ＰＢＴ樹脂のみを使用したこと以外は、実施例１と同じ方法でアイライナーを得た。
【００４０】
［比較例２］
ＰＴＴ樹脂のみを使用したこと以外は、実施例１と同じ方法でアイライナーを得た。
【００４１】
［参考例１］
馬毛を用いて、実施例１と同じ仕様のアイライナーを得た。
【００４２】
［比較例３］
ＰＢＴ樹脂のみを使用したこと以外は、実施例４と同じ方法でフェイスブラシを得た。
【００４３】
［参考例２］
山羊毛を用いて、実施例４と同じ仕様のフェイスブラを得た。
【００４４】
なお、各筆用毛材を使用したブラシの評価方法は次の通り行った。
【００４５】
［描線性能評価］
アイライナーを用いて紙上に幅が０．５ｍｍから３．０ｍｍまで長さ１０ｍｍの周期で変化する線を５０周期分描き、０．５ｍｍ幅位置における線幅と目標幅との差を描線誤差として測定し、平均値を求めた。なお、塗布材としては液状化粧料（カネボウ（株）テスティモ  リキッドアイライナー）を使用した。
【００４６】
［塗布性能評価］
フェイスブラシを用いて紙上に２５ｍｍ幅の連続線を描き、塗布が途切れるまでの連続線の長さ、および以下の評価基準で塗布斑の程度を評価した。なお、塗布材としては、粉体化粧料（資生堂  アネッサＵＶカット）を使用した。
Ａ−−−塗布斑が見られなかった、
Ｂ−−−塗布斑がわずかに見られるが、実用上支障はなかった、
Ｃ−−−塗布斑が顕著であり、実用上支障となった。
【００４７】
［使用感評価］
描線性能評価と同じアイライナーと液状化粧料、および塗布性能評価と同じフェイスブラシと粉体化粧料を用い、使用者２０人に肌触りについてモニタリングした。評価基準は以下の通りとした。
Ａ−−−獣毛と同等あるいはそれ以上の極めて良好な肌触りであった、
Ｂ−−−獣毛に近い良好な肌触りであった、
Ｃ−−−獣毛に比べ明らかに劣る肌触りであった。
【００４８】
以上の評価結果を表１に示す。
【００４９】
【表１】
2006257189.tif 000002
【００５０】
【表２】
2006257189.tif 000003
【００５１】
表１の結果から明らかなように、本発明のブラシ用毛材を植毛したアイライナー（実施例１〜３）は優れた描画性能を有し、特にＰＢＴ６０重量％とＰＴＴ４０重量％を混合した実施例１のアイライナーは、参考例１の獣毛を用いたものと同様に細線を精度良く描くことできる。
【００５２】
これに対し、ＰＢＴ１００重量％とした比較例１では、穂先の最先端だけで細い描線を描くと穂先が割れるため、目標の線幅よりかなり太い線しか描くことができなかった。また、ＰＴＴ１００重量％とした比較例２のアイライナーは、穂先割れは生じないが、毛腰が柔らかいため、必要以上の筆圧を与えなければならなくなり、これによって線幅が太くなり易いことが判る。
【００５３】
また、実施例４のフェイスブラシは、塗布長さ、塗布斑、使用感ともに、参考例２の獣毛を用いたものと同等以上の結果が得られ、従来のＰＢＴ製毛材（比較例３）とは効果に大きな違いが認められる。
【産業上の利用可能性】
【００５４】
以上の通り、本発明の筆用毛材は、従来の合成樹脂製の筆用毛材では未だ不十分であるとされてきた高い塗布性能と優れた肌への感触を有することから、この筆用毛材を、毛筆、画筆等の筆具やアイライナー、フェイスブラシ等の化粧ブラシに適用した場合には、高級獣毛を用いた筆具に匹敵する性能を有する高級筆具が得られる。